放射性セシウムを含む土壌又は汚泥等の廃棄物から放射性セシウムを除去する放射性セシウムの処理方法であって、塩素を混在させた前記廃棄物を700°C~1300°Cに加熱して放射性セシウムを塩化物として揮発させることにより、その放射性セシウムを含む揮発ガスと焼成物とに分離生成する加熱工程と、前記加熱工程で分離生成された前記揮発ガスを冷却することにより、該揮発ガス中に含まれる放射性セシウムを含む金属塩化物を析出させる冷却工程とを備えることを特徴とする放射性セシウム処理方法。前記冷却工程で得られる金属塩化物を含む除去物を分級し、放射性セシウムが凝縮された凝縮除去物を取り出す分級工程を有することを特徴とする請求項1記載の放射性セシウム処理方法。前記廃棄物中に含まれる塩素の化学当量が、少なくとも放射性セシウム等のアルカリ金属の化学当量以上となるように、該廃棄物中の塩素量を調整する前処理工程を有することを特徴とする請求項1又は2に記載の放射性セシウム処理方法。前記廃棄物は、セメント系固化材により固化された状態で、前記加熱工程に供給されることを特徴とする請求項1から3のいずれか一項に記載の放射性セシウム処理方法。前記セメント系固化材は、超微粒子セメントであることを特徴とする請求項4記載の放射性セシウム処理方法。しかしながら、これらの放射性同位体が堆積していると考えられる土壌は広範であることから、その土壌の全てを取り除いて、埋蔵施設で保管する等の廃棄処分を行うことは現実的でない。本発明は、このような事情に鑑みてなされたものであり、放射性セシウムを含む土壌、汚泥、動植物体や部位およびがれき等の廃棄物から放射性セシウムを除去して、廃棄物の放射能量を低減できるとともに、放射性セシウムを含む除去物の廃棄量を減容できる放射性セシウム処理方法を提供することを目的とする。本発明は、放射性セシウムを含む土壌又は汚泥等の廃棄物から放射性セシウムを除去する放射性セシウムの処理方法であって、塩素を混在させた前記廃棄物を700°C~1300°Cに加熱して放射性セシウムを塩化物として揮発させることにより、その放射性セシウムを含む揮発ガスと焼成物とに分離生成する加熱工程と、前記加熱工程で分離生成された前記揮発ガスを冷却することにより、該揮発ガス中に含まれる放射性セシウムを含む金属塩化物を析出させる冷却工程とを備えることを特徴とする。アルカリ金属である放射性セシウムと塩素を含む廃棄物を、700°C~1300°Cの塩化セシウムの融点645°C以上に加熱することにより、放射性セシウムを塩化物として揮発させることができる。そして、得られた揮発ガスを塩化セシウムの融点以下例えば、500°C以下に冷却することにより、他のアルカリ金属塩化物とともに塩化セシウムを析出させることができる。このように、放射性セシウムを含む除去物の廃棄量を大幅に減容させることができるとともに、放射性セシウムが除去された後の焼成物は、放射能量が低減されるので、放射性廃棄物として取り扱うことを必要とせずに処分できる。本発明の放射性セシウム処理方法において、前記冷却工程で得られる金属塩化物を含む除去物を分級し、放射性セシウムが凝縮された凝縮除去物を取り出す分級工程を有しているとよい。冷却工程で得られた除去物には、放射性セシウムの塩化物である塩化セシウムとともに、他のアルカリ金属塩化物等も含まれている。このうち、粒径20μm以下の大きさの除去物には塩化セシウムが多く含まれることから、この粒径20μm以下の除去物を回収することにより、放射性セシウムが凝縮された凝縮除去物を取り出すことができる。したがって、放射性セシウムを含む除去物の廃棄量を、さらに減容させることができる。本発明の放射性セシウム処理方法において、前記廃棄物中に含まれる塩素の化学当量が、少なくとも放射性セシウム等のアルカリ金属の化学当量以上となるように、該廃棄物中の塩素量を調整する前処理工程を有しているとよい。廃棄物中には、放射性セシウムCsの他にも、ナトリウムNaやカリウムK等のアルカリ金属が含まれている。したがって、アルカリ金属の化学当量よりも塩素量を多くなるように調整しておくことにより、廃棄物中の放射性セシウムを確実に塩化物として揮発させることができる。塩素量の調整は、塩素自体を添加して行うことができるが、その他にも、塩化カルシウムや、石灰類石灰石、生石灰等と塩素を含む廃プラスチックとを組み合わせたもの等の添加剤を添加して行うこともできる。さらには、アルカリ土類金属、塩素以外のハロゲン、硫酸塩、硝酸塩等の組み合わせでも同様な効果がある。本発明の放射性セシウム処理方法において、前記廃棄物は、セメント系固化材により固化された状態で、前記加熱工程に供給されるとよい。大気中に放出され、地上に降下した放射性セシウムは、表層から20cm程度の範囲に殆どが留まっていることから、表層から30cm程度の土壌を取り除くことで、土壌から放射性セシウムを撤去することができると考えられる。この場合、土壌又は汚泥等の廃棄物をセメント系固化材で固めた固化体とすることで、地表に堆積した放射性セシウムを捕捉して運搬でき、廃棄物回収時に放射性セシウムが飛散することを防止できる。また、土壌固化用のセメント系固化材としては、超微粒子セメントを使用することが好ましい。超微粒子セメントは、例えば、最大粒径16μm以下の比表面積10000cm2/g程度で構成されており、超微粒子で低粘度を長く維持できるので、土壌への浸透性に優れている。したがって、放射性セシウムが含まれる表層から30cm程度までの土壌等に固化材を確実に浸透させることができ、容易に固化体を形成することができる。なお、加熱工程により分離生成された焼成物の放射能量が規定値以上である場合には、その焼成物を、加熱工程への供給前の廃棄物と同様に、前処理工程又は加熱工程に戻して再処理を行う。そして、前処理工程及び加熱工程を繰り返すことにより、規定値以下の放射能量100Bq/kg未満とされた焼成物は、一般の廃棄物と同様に処理することができる。また、セメント系固化材により固化された廃棄物の場合、焼成物に多くのカルシウム等が含まれており、セメント原料等として容易に再利用することができる。本発明によれば、放射性セシウムを含む土壌、汚泥、動植物体や部位およびがれき等の廃棄物から放射性セシウムを塩化物として揮発させることにより放射性セシウムを分離できるので、廃棄物の放射能量を低減できるとともに、放射性セシウムを含む除去物の廃棄量を減容させることができる。以下、本発明の放射性セシウム処理方法の実施形態について説明する。図1は、放射性セシウム処理装置の全体の概略構成を示しており、図中、放射性セシウムはCsとして表記している。放射性セシウムの処理装置1は、放射性セシウムCsを含む土壌、汚泥、動植物体や部位およびがれき等の廃棄物以下、単に廃棄物というを加熱して放射性セシウムを塩化物として揮発させることにより、その放射性セシウムを含む揮発ガスと焼成物とに分離生成する加熱手段4と、生成された揮発ガスを冷却することにより、揮発ガス中に含まれる放射性セシウムを含む金属塩化物を析出させる冷却手段5と、冷却後のガスから金属塩化物を含む除去物を分級し、放射性セシウムが凝縮された凝縮除去物を取り出す分級手段6とを備えている。加熱手段4は、アルカリ金属である放射性セシウムと塩素を含む廃棄物を、700°C~1300°Cに加熱して、放射性セシウムを塩化物として揮発させることにより、放射性セシウムを含む揮発ガスと焼成物とに分離生成するものである。なお、加熱手段4の加熱温度は、少なくとも塩化セシウムの融点645°C以上とされていればよい。本実施形態においては、加熱手段4は、外熱式ロータリーキルンで構成されている。外熱式ロータリーキルンは、軸回りに回転駆動する内筒41と、内筒41の周囲に加熱ガスを流通させる外筒42とを備えている。内筒41の内壁面には螺旋状のフィンが設けられており、内筒41が回転駆動されることにより、内筒41の入口側から投入された廃棄物を加熱しながら出口側に移送可能な構成となっている。なお、内筒41の内壁面にフィンを設ける代わりに、あるいはフィンを設けるとともに、内筒41を水平に対して僅かに傾斜させて、内筒41の軸回りに回転自在に支持する構成とすることによっても、その傾斜と内筒41の回転によって廃棄物を出口側に移送することができる。冷却手段5は、加熱手段4で生成された揮発ガスを塩化セシウムの融点以下例えば、500°C以下に冷却することにより、揮発ガス中に含まれる塩化セシウムを、他のアルカリ金属塩化物とともに析出させるものである。分級手段6は、サイクロンにより構成されており、冷却手段5で得られる除去物中に含まれる放射性セシウムの塩化物である塩化セシウム及び他のアルカリ金属塩化物を適宜の大きさのものに分級するものである。なお、図1に示す符号2は廃棄物を所望の大きさに粉砕する粉砕機、符号3は廃棄物と後述する添加剤とを混合するホッパー、符号7は焼成物の放射能量を測定する測定手段である。次に、この放射性セシウムの処理装置1により、廃棄物から放射性セシウムを除去する処理方法について説明する。地上に降下した放射性セシウムは、表層から20cm程度の範囲に殆どが留まっていることから、本実施形態においては、これらの表層から30cm程度の土壌等を採取したものを廃棄物として取り扱い、その廃棄物から放射性セシウムを除去する。放射性セシウムを含む土壌等の採取は、セメント系固化材により固化体に固めた後に行う。土壌固化用のセメント系固化材としては、超微粒子セメントを使用することが好ましい。超微粒子セメントは、例えば、最大粒径16μm以下の比表面積10000cm2/g程度で構成されており、超微粒子で低粘度を長く維持できるので、土壌への浸透性に優れている。この超微粒子セメントとしては、例えば三菱マテリアル株式会社製のファインハードを用いることができる。そして、超微粒子セメントを用いた場合、放射性セシウムが含まれる表層から30cm程度までの土壌等にセメント系固化材を確実に浸透させることができ、容易に廃棄物の固化体を形成することができる。これにより、廃棄物回収時に地表に堆積した放射性セシウムが飛散することを防止することができ、放射性セシウムを確実に捕捉した状態で、廃棄物を処理装置1まで運搬できる。処理装置1においては、放射性セシウムを含む廃棄物は、加熱手段4に供給される前に粉砕機2で所望の大きさに粉砕される。この粉砕により廃棄物の表面積が増え、放射性セシウム等が揮発し易くなる。そして、土壌等から採取した廃棄物中には、放射性セシウムCsの他にも、ナトリウムNaやカリウムK等のアルカリ金属が含まれていることから、廃棄物中に含まれる塩素の化学当量が、少なくとも放射性セシウム等のアルカリ金属の化学当量以上となるように、その廃棄物中の塩素量を調整する前処理が行われる前処理工程。塩素量の調整は、塩素自体を添加して行うことができるが、その他にも、塩化カルシウムや、石灰類石灰石、生石灰等と塩素を含む廃プラスチックとを組み合わせたもの等の添加剤を添加して行うこともできる。さらには、アルカリ土類金属、塩素以外のハロゲン、硫酸塩、硝酸塩等の組み合わせでも同様な効果がある。この場合、廃棄物に添加剤を添加することにより塩素量を調整し、ホッパー3で廃棄物と添加剤とを混合した後に、廃棄物を加熱手段4である外熱式ロータリーキルンの内筒41に供給する。なお、廃棄物中の塩素量の調整は、上記のように廃棄物を加熱手段に投入する前に予め調整しておく方法の他、廃棄物と塩素量調整のための添加剤とを加熱手段に同時に投入する方法によっても行うことができる。外熱式ロータリーキルンの内筒41に供給された廃棄物は、内筒41の回転に伴い出口側に向けて移送されながら700°C~1300°Cに加熱される。これにより、廃棄物中の放射性セシウム等のアルカリ金属が塩化物として揮発し、廃棄物から放射性セシウムを含む揮発ガスと焼成物とが分離生成される加熱工程。内筒41内の廃棄物は、外筒42内の加熱ガスによって間接的に加熱されるので、低酸素状態で加熱され、燃焼用空気等の導入がなく、揮発ガスのみの少ない排ガス容量のものとなる。また、廃棄物の塩素量は、廃棄物中に含まれるアルカリ金属の化学当量よりも多くなるように調整されていることから、廃棄物中の放射性セシウムを確実に塩化物塩化セシウムとして揮発させることができる。なお、焼成雰囲気は大気の他、排ガスを再利用しても良いが、酸素濃度が1以下になると可燃物が不完全燃焼を起こして一酸化炭素濃度が10000ppm以上となり、熱交換効率が低下する現象が発生することとなるので、新たに大気等を導入して酸素濃度を調整するとよい。加熱手段4から導出された揮発ガスは、冷却手段5で塩化セシウムの融点以下例えば、500°C以下に冷却される。これにより、揮発ガス中に含まれる他のアルカリ金属の金属塩化物とともに、塩化セシウムが析出する冷却工程。次に、冷却工程を経由した金属塩化物を含むガスは、分級手段6に運ばれ、放射性セシウムが凝縮された凝縮除去物が取り出される。冷却工程で得られた除去物には、放射性セシウムの塩化物である塩化セシウムとともに、他のアルカリ金属塩化物等も含まれており、このうち、粒径20μm以下の大きさの除去物には、塩化セシウムが多く含まれる。この粒径20μm以下の除去物を回収することにより、放射性セシウムが凝縮された凝縮除去物を取り出すことができる分級工程。また、分級点20μmより粒径が大きい粗粒分は、規定値以下の放射能量100Bq/kg未満の場合は一般の廃棄物と同様に処理することができる。なお、放射能量を確実に規定値以下とするために、可能な範囲で分級点を大きく設定するとよい。また、分級工程を経た排ガスは、一般的な排ガス処理を行った後に、大気に放出される。一方、加熱手段4から導出された焼成物は、測定手段7に運ばれて放射能量の測定が行われた後に、放射能量の値に基づいて処理される。焼成物の放射能量が規定値以上100Bq/kg以上である場合には、その焼成物を、加熱工程への供給前の廃棄物と同様に、前処理工程又は加熱工程に戻して再処理を行う。そして、前処理工程及び加熱工程を繰り返すことにより、規定値以下の放射能量100Bq/kg未満とされた焼成物は、一般の廃棄物と同様に処理される。この場合、焼成物の元となる廃棄物は、セメント系固化材により固化されたものであり、廃棄物から生成された焼成物には、多くのカルシウム等が含まれているので、セメント原料等として容易に再利用することができる。上述したように、本実施形態の放射性セシウム処理方法においては、放射性セシウムを含む土壌、汚泥等の廃棄物から放射性セシウムを塩化物として揮発させることにより分離できるので、放射性セシウムを含む除去物の廃棄量を減容させることができる。さらに、揮発させた塩化物から、放射性セシウムが凝縮された凝縮除去物を取り出すことにより、廃棄量を大幅に減容することも可能である。また、放射性セシウムが除去された後の焼成物は、放射能量が低減されるので、放射性廃棄物として取り扱うことを必要とせずに処分することができる。なお、本発明は上記実施形態に限定されるものではなく、本発明の趣旨を逸脱しない範囲において種々の変更を加えることが可能である。